(57)【要約】【課題】  セキュリティ装置の耐久性を高めること【解決手段】  化学的腐食および機械式劣化に対して耐久性のあるセキュリティ装置およびかかる装置を使用したセキュリティ物品が使用される。本発明の耐久性のあるセキュリティ装置により、情報支持層に隣接する対向する長手方向境界がシールされ、よって腐食性および／または劣化性材料がこれらシールされた境界を通って情報支持層に達することを防止する。好ましい実施例では情報支持層の少なくとも一部が完全に封入されるので、層のこの部分およびこの層によって伝達される情報が化学的腐食を受けることがなくなる。
2005537157.tif 000002
【特許請求の範囲】
【請求項１】
（ａ）中央の長手方向バンドまたはストリップと対向する長手方向境界部とを備えた表面を有する少なくとも１つのサポート層と、
（ｂ）前記サポート層表面の中央バンドまたはストリップに配置された少なくとも１つの情報支持層と、
（ｃ）前記情報支持層および前記サポート層表面の対向する長手方向境界部に配置された少なくとも１つの保護層を備え、
前記保護層が約１〜１２ミクロンの範囲の厚みを有し、前記サポート層表面の対向する長手方向境界部に少なくとも付着している、耐久性のあるセキュリティ装置。
【請求項２】
前記サポート層および保護層はポリエステル、ポリプロピレン、ポリエチレン、ポリエチレンテレフタレートおよびそれらの混合物の群から選択された１つ以上の実質的に無色のポリマーを使って形成された光透過性層である請求項１記載の耐久性のあるセキュリティ装置。
【請求項３】
ポリエステルを使って前記光透過性層を形成した請求項２記載の耐久性のあるセキュリティ装置。
【請求項４】
光透過性サポート層がカラーの光透過性層サポート層である請求項２記載の耐久性のあるセキュリティ装置。
【請求項５】
前記光透過性保護層がカラーの光透過性層保護層である請求項２記載の耐久性のあるセキュリティ装置。
【請求項６】
前記光透過性サポート層がスミネッセンスの光透過性サポート層である請求項２記載の耐久性のあるセキュリティ装置。
【請求項７】
前記光透過性保護層がスミネッセンスの光透過性保護層である請求項２記載の耐久性のあるセキュリティ装置。
【請求項８】
前記情報支持層が前記サポート層表面の全長に沿って形成された連続ストリップである請求項１記載の耐久性のあるセキュリティ装置。
【請求項９】
前記情報支持層が前記サポート層表面の全長に沿って形成された不連続ストリップである請求項１記載の耐久性のあるセキュリティ装置。
【請求項１０】
前記ストリップが視覚的に認識可能な情報、マシンで検出できる情報およびオプションとしてマシンで読み取り可能な情報を含む請求項８または９記載の耐久性のあるセキュリティ装置。
【請求項１１】
アルミニウム、クロム、コバルト、銅、金、鉄、ニッケル、銀、上記材料の２つ以上の合金およびスパッタリング、真空蒸着またはプラズマコーティングにより不透明層を形成する合金の群から選択された１つ以上の材料を使って前記ストリップを形成した請求項８または９記載の耐久性のあるセキュリティ装置。
【請求項１２】
アルミニウムを使って前記ストリップを形成した請求項１１記載の耐久性のあるセキュリティ装置。
【請求項１３】
前記情報支持層が内部に形成されたネガ像すなわち反転像キャラクターの形状のリセスを有する、連続した金属または金属製ストリップである請求項８記載の耐久性のあるセキュリティ装置。
【請求項１４】
前記支持層がストリップの全幅にわたって延びる少なくとも１つの非金属領域を有する不連続金属または金属製ストリップである請求項９記載の耐久性のあるセキュリティ装置。
【請求項１５】
前記不連続な金属または金属製ストリップには少なくとも２つの非金属領域が設けられ、前記ストリップの一端の近くに第１の非金属領域が位置し、前記ストリップの反対の端部の近くには第２の金属領域が位置する請求項１４記載の耐久性のあるセキュリティ装置。
【請求項１６】
前記金属または金属製ストリップには少なくとも２つの非金属領域が設けられ、前記ストリップの一端に第１の非金属領域が位置し、前記ストリップの反対の端部には第２の金属領域が位置し、よって前記保護層が付着される金属または金属製ストリップのまわりに非金属周辺部を形成する請求項８または９記載の耐久性のあるセキュリティ装置。
【請求項１７】
前記情報支持層が光学的に可変な回折層である請求項１記載の耐久性のあるセキュリティ装置。
【請求項１８】
前記情報支持層が多層干渉フィルタである請求項１記載の耐久性のあるセキュリティ装置。
【請求項１９】
前記情報支持層が第１磁気情報支持層と第２金属情報支持層とを含む請求項１記載の耐久性のあるセキュリティ装置。
【請求項２０】
光透過性接着剤が前記保護層を前記サポート層表面の対向する長手方向境界部に接着する請求項１記載のセキュリティ装置。  
【請求項２１】
前記光透過性接着剤がアクリルポリマーおよびコーポリマー、変性アクリルポリマーおよびコーポリマー、ならびにポリエステルの群から選択されたものである請求項２０記載のセキュリティ装置。
【請求項２２】
前記光透過性接着剤がアクリルポリマーである請求項２１記載のセキュリティ装置。
【請求項２３】
２つの情報支持層を含み、一方の金属ストリップ上の金属領域が他方の金属ストリップ上の無金属領域に整列するように、前記金属ストリップが整合した状態に一体に接着またはラミネートされている請求項１４記載のセキュリティ装置。
【請求項２４】
第１および第２サポート層と、２つの情報支持層とを備え、前記第２サポート層が前記第１サポート層表面の情報支持層に配置されると共に、前記第１支持層表面の対向する長手方向境界部に付着されており、前記保護層は前記第２支持層表面の前記情報支持層に配置されると共に、前記第２サポート層表面の対向する長手方向境界部に付着されている請求項１記載のセキュリティ装置。
【請求項２５】
セキュリティ物品内またはその上に装置を組み込むことを容易にするための少なくとも１つの外側接着層を更に含む請求項１記載のセキュリティ装置。
【請求項２６】
セキュリティ装置が、
（ａ）中央の長手方向バンドまたはストリップと対向する長手方向境界部とを備えた表面を有する少なくとも１つのサポート層と、
（ｂ）前記サポート層表面の中央バンドまたはストリップに配置された少なくとも１つの情報支持層と、
（ｃ）前記情報支持層および前記サポート層表面の対向する長手方向境界部に配置された少なくとも１つの保護層を備え、
前記保護層が約１〜１２ミクロンの範囲の厚みを有し、前記サポート層表面の対向する長手方向境界部に少なくとも付着しており、すくなくとも１つのセキュリティ装置の少なくとも一部が内部に組み込まれているか、上部に取り付けられているセキュリティ物品。
【発明の詳細な説明】
【技術分野】
【０００１】
本発明は一般的には化学的腐食および機械的な劣化に対する抵抗力のあるセキュリティ装置および少なくとも１つのかかるセキュリティ装置の一部または全体が内部に埋め込まれ、および／または上部に取り付けられたセキュリティ物品に関する。
【背景技術】
【０００２】
安全文書および器具は、その文書の本体内に種々の形態のセキュリティ機能を設けることによって偽造をしにくくできることが判っている。実際に文書または器具のセキュリティまたは保全性は、これらが使用する別個の、かつ固有のセキュリティ機能の数が多くなるにつれて高まる。
【０００３】
多くのセキュリティ文書および価値のあるその他のアイテムはセキュリティ装置または要素、例えば文書上または文書内部に配置されたセキュリティスレッドを含む。セキュリティ装置は１つ以上のセキュリティ機能、例えばセキュリティ文書を認証し、偽造を防止するように働く金属、磁気および／またはルミネッセンスのセキュリティ機能を一般に含む。
【０００４】
共通するタイプのセキュリティスレッドは、プラスチック支持基板に配置された金属で形成された文字またはインデックスを含む。金属、例えばアルミニウムの極めて薄い（例えば３００〜５００オングストローム）の層でコーティングし、次に金属を除去したかかるスレッドは、現在米国の通貨で使用されているような離散的な金属文字、新しいユーロ通貨で現在使用されているようなネガ像すなわち反転像の文字、または米国特許第5,486,022号およびインドおよびベネズエラの通貨で使用されているようなネガ像すなわち反転像の文字を含むアイソレートされた金属ブロックの繰り返しパターンのいずれかを呈する。これらスレッドは公衆のメンバーによって透過光内で視覚的に検出でき、かつスレッド上の導電性機能が存在することまたは存在しないことを検出する従来のスレッド検出器によって機械検出可能とすることができる。米国特許第5,486,022号に記載されており、インドおよびベネズエラで通貨として使用されているスレッドの繰り返しパターンは機械で読み取り可能となっているだけでなく、機械で検出可能である。
【０００５】
脱金属スレッドは、印刷されたセキュリティスレッドよりも周知の利点を有する。反射性金属層が存在していることにより、スレッドが完全に紙内に埋め込まれている場合だけでなく、ウィンドー状スレッドの場合のように一部が露出した場合の状況でも有利な光学的効果が得られる。銀行券のソート中にセキュリティスレッドを認証する際に、金属層に別の利点がある導電率を基に連続した金属層または特定の符号がパターン化された金属層のいずれかが存在することを検出できる。
【発明の開示】
【発明が解決しようとする課題】
【０００６】
脱金属スレッドの公知の欠点は、製紙中、および銀行券の計算の際に腐食作用を受けやすいことである。より詳細には、ラミネートまたは透明コーティングによって保護されているときでも、スレッドのエッジまで延びる金属は金属層を腐食または劣化させる薬品に対する毛細管として働く。この結果、一般的な家庭の洗濯で使用されているような弱アルカリ溶液に暴露された銀行券内のスレッドでも、エッジから内部への腐食により金属層のすべてまたは一部が失われることがある。
【０００７】
従って、化学的腐食に耐え得るセキュリティ装置が望まれている。
【０００８】
従って、本発明の目的はかかる耐久性のあるセキュリティ装置を提供することにある。
【０００９】
本発明の、更に別の目的は、セキュリティ物品の耐久性にマッチするか、またはこれを超える銀行券および同等品のようなセキュリティ物品で使用するためのセキュリティ装置を提供することにある。
【００１０】
本発明の更に別の目的は、少なくとも１つの耐久性のあるセキュリティ装置の少なくとも一部が内部に埋め込まれ、および／または上部に取り付けられたセキュリティ物品を提供することにある。
【課題を解決するための手段】
【００１１】
従って、本発明は、
（ａ）中央の長手方向バンドまたはストリップと対向する長手方向境界部とを備えた表面を有する少なくとも１つのサポート層と、
（ｂ）前記サポート層表面の中央バンドまたはストリップに配置された少なくとも１つの情報支持層と、
（ｃ）前記情報支持層および前記サポート層表面の対向する長手方向境界部に配置された少なくとも１つの保護層を備え、
前記保護層が約１〜１２ミクロンの範囲の厚みを有し、前記サポート層表面の対向する長手方向境界部に少なくとも付着している、耐久性のあるセキュリティ装置を提供する。
【００１２】
更に本発明は、上記のような少なくとも１つのセキュリティ装置の少なくとも一部が内部に組み込まれているか、上部に取り付けられているセキュリティ物品を提供する。
【００１３】
次の詳細な説明および添付図面から、当業者には本発明の上記以外の特徴および利点が明らかとなろう。
【００１４】
特に定義しない限り、本明細書で使用するすべての科学技術用語は本発明の技術分野が属する当業者によって共通に理解されているものと同じ意味を有する。本明細書で引用するすべての公開明細書、特許出願、特許およびその他の引用物は、参考例として内容のすべてを援用する。競合する場合、定義を含む本明細書は対照基準となる。更に材料、方法および実験例は単なる説明のためのものにすぎず、発明を制限するものではない。
【００１５】
ここに開示する発明の特定の特徴を参考として添付図面に示す。
【発明を実施するための最良の形態】
【００１６】
本発明は化学的腐食および機械的劣化に耐える耐久性のあるセキュリティ装置を提供する上での問題を解決せんとするものである。この問題に対する解決案は、情報支持層に隣接する対抗する長手方向境界に沿ってサポート層および保護層をシールすると、腐食物質および／または劣化物質がこれらシールされた境界を通って情報支持層に達することが防止できるという発見に基づく。この結果、情報支持層によって送られる情報、従ってセキュリティ装置の保全性が保存される。
【００１７】
好ましい実施例では、情報支持層の少なくとも一部は、サポート層および保護層により完全に封入され、この部分または層、および伝えられる情報が化学的腐食を受けなくなる。
【００１８】
以下、本発明のセキュリティ装置を主に銀行券に関連して使用されるセキュリティスレッドとして説明する。しかしながら、本発明はこのような用途だけに限定されるものではない。
【００１９】
耐久性のあるセキュリティ装置のサポート層は約８〜２６ミクロン（好ましくは約１０〜１５ミクロン）の範囲の厚みを有する光透過性サポート層である。
【００２０】
好ましい実施例では、このサポート層はポリエステル、ポリプロピレン、ポリエチレン、ポリエチレンテレフタレートおよびそれらの混合物の群から選択された１つ以上の本質的に無色のポリマーを使って形成される。より好ましい実施例では支持層はポリエステル膜である。
【００２１】
別の好ましい実施例では、サポート層は有色および／またはルミネッセンスであるが、更に別の好ましい実施例では、サポート層はセキュリティ装置を紙内または紙に接着するための接着性を提供する。
【００２２】
情報支持層（単数または複数）はサポート層の表面の全長に沿って形成された連続したストリップまたは不連続なストリップのいずれかである。情報支持層（単数または複数）の厚みは約０.００１〜約０.０１ミクロンの範囲である。
【００２３】
情報支持層（単数または複数）によって伝えらえる情報は視覚的に認識可能な情報（例えば文字、数字、記号）および／または機械で検出可能で、オプションとして機械で読み出し可能な情報（すなわち複数の金属領域）でよい。
【００２４】
好ましい実施例では、情報支持層（単数または複数）はアルミ（Ａｌ）、クロム（Ｃｒ）、コバルト（Ｃｏ）、銅（Ｃｕ）、金（Ａｕ）、鉄（Ｆｅ）、ニッケル（Ｎｉ）、銀（Ａｇ）、上記材料のうちの２つ以上の合金およびスパッタリング、真空蒸着、プラズマコーティングなどで透明層を形成する合金の群から選択された材料を使って形成される不透明ストリップである。より好ましい実施例では、アルミニウムを使って情報支持層（単数または複数）を形成する。別のより好ましい実施例では、ニッケルまたはニッケル／コバルト合金のような磁気金属を使って情報支持層（単数または複数）を形成する。
【００２５】
図１〜８には情報支持層（単数または複数）のいくつかの実施例が示されている。これら図では、本発明のセキュリティ装置を一般に表示するのに参照番号１０が使用されており、他方、サポート層および情報支持層をそれぞれ表示するのに、参照番号１２および１４を使用する。
【００２６】
第１実施例では、図１に最良に示されるように、情報支持層１４は連続した金属または金属製ストリップであり、これによって伝えられる情報はネガ像すなわち反転像キャラクター１６の形状を採用した金属または金属製ストリップ内のリセスとして存在する。サポート層１２の長手方向に沿って好ましくは幅が約０.１〜２ｍｍの範囲の無金属境界１８ａ、１８ｂが設けられている。
【００２７】
第２実施例では図２に最良に示されるように、情報支持層１４は不連続な金属または金属製ストリップであり、このストリップにはストリップの両端の近くに位置する２つの破断部（すなわち非金属領域またはクロススレッドストッパー）２０ａ、２０ｂが設けられている。クロススレッドストッパーは層１４の全幅を横断するように延びており、セキュリティ装置１０の両端から金属が失われるのを制限している。
【００２８】
クロススレッドストッパー２０ａ、２０ｂは幅が０.１ｍｍ以下の寸法を必要とし、図４に最良に示されるように、セキュリティ装置１０の端部における潜在的に露出した最長領域が１つのキャラクターの幅となるように、従来のテキストまたはグラフィックに組み込むことができる。
【００２９】
図３〜７に示される実施例は、図２の実施例の変形例を示し、ここではブレークまたはクロススレッドストッパー２０がネガ像すなわち反転像キャラクター１６（図３〜５）の一部を形成し、ストリップの両端に位置し、層１４のまわりに無金属周辺部２２を形成する（図６）か、または両端に位置し、ストリップ１４の長手方向に沿って周期的に位置する（図７）。
【００３０】
図３〜５および７に示されたブレークまたはクロススレッドストッパー２０は２つの目的を果たす。装置１０の両端からの腐食性腐食に対するストッパーを設ける外に、これらブレークまたはクロススレッドストッパー２０は導電性符号の一部も形成する。米国特許第5,486,022号には適当な導電性符号およびかかる符号のマシン検出および読み出しのための手段の例が詳細に記載されている。
【００３１】
図８は情報支持層１４が不連続な金属または金属製ストリップであり、このストリップには金属キャラクター２８および各金属キャラクター２６の両側面にあるブレーク２０ａ−１に沿って金属ブロック２８が設けられた別の実施例を示す。
【００３２】
上記に説明したように、情報支持層１４は多層構造、すなわちラミネートの形態もとり得る。かかる実施例（図示せず）では、情報支持層１４は例えばホログラフアイコン像、デノミネーション数および／または運動学的効果を有する金属コーティングされた屈折膜を含む屈折性の光学的に可変な層またはラミネートである。かかる別の実施例（図示せず）では、情報支持層１４は層のうちの１つとして不透明反射金属を有する多層干渉フィルタとなっている。本発明のセキュリティ装置に含まれるとき、これら屈折金属層は化学的腐食または洗濯プロセスを受けても、それらのカラフルな屈折効果を維持する。
【００３３】
かかる別の実施例（図示せず）では、情報支持層１４は第１の磁気情報支持層と、第２金属情報支持層とを含む。当業者であれば容易に理解できるように、磁気情報支持層は別のマシンでテスト可能な機能を提供する。米国特許第6,255,948B1号および米国特許出願第20020014967A1号には、セキュリティスレッドにおいて金属材料と磁気材料とを組み合わせて使用し、これによって形成される符号のマシン検出および読み出しが詳細に記載されている。
【００３４】
無金属境界部１８ａ、１８ｂおよび情報支持層１４（すなわちインデックス１６、クロススレッドストッパー２０）によって伝えられる情報は、（１）電着による選択的金属コーティング、サポート層１２への直接的なホットスタンピングまたは真空メタライザにおけるマスクまたはテンプレートの使用を行う方法、および（２）化学的エッチング、レーザーエッチングなどによる金属コーティングおよび選択的な金属除去を行う方法を含む（しかしながらこれらの方法だけに限定されるものではない）多数の方法のうちの任意の１つによって形成できる。米国特許第4,869,778号に記載されているようなレジストおよびエッチング技術により、サポート層１２に無金属境界部１８ａ、１８ｂおよび情報を形成することが好ましい。サポート層１２にデポジットされた金属は約１００〜約５００オングストロームまでの厚みを有することが好ましく、約２００〜約３００オングストロームの厚みを有することが更に好ましい。
【００３５】
本発明の保護層は約１〜１２ミクロンの範囲の厚みを有する光透過性保護膜である。保護膜は約３〜１２ミクロン（好ましくは約４〜８ミクロン）の範囲の厚みを有する保護膜の形態をとってもよいし、または約１〜１２ミクロンの範囲の厚みを有するプリントされたコーティングの形態をとってもよい。本発明によれば、上記範囲内の厚みを有する膜またはコーティングは化学的侵入に対するバリアとして有効に働き、例えばカセイソーダ、アセトンまたは漂白剤内に浸漬した後に、例えば溶解されないよう情報支持層１４を保護することが判った。
【００３６】
好ましい実施例ではこの保護層は、ポリエステル、ポリプロピレン、ポリエチレン、ポリエチレンテレフタレートおよびそれらの混合物の群から選択された１つ以上の実質的に無色のポリマーを使って形成される。より好ましい実施例では、保護層はラミネートされたポリエステル膜である。
【００３７】
別の好ましい実施例では、保護層は有色および／またはルミネッセンスであり、更に別の好ましい実施例では、保護層は紙内または紙にセキュリティ装置１０を接着するための接着性を提供する。
【００３８】
情報支持層１４およびサポート層１２によって形成される構造体に、光透過性接着剤を使って保護層をラミネートできる。エッジから金属を除き、金属をラミネート接着剤に置換することにより、非腐食性毛細管作用が生じ、装置１０は金属または金属製情報支持層１４と反応し得る強力なアルカリ、酸および薬剤内への浸漬に耐えることができる。
【００３９】
本発明実施に適した光透過性ラミネート接着剤は保護層と、（ｉ）情報支持層１４、（ｉｉ）金属無し境界１８ａ、１８ｂと、一部の実施例では（ｉｉｉ）サポート層１２との間の良好な接合強度を保証する。かかる材料は光に対して安定で、経年変化に耐え、微細凝塊がないこと、および発泡性をほとんど呈しないものにすべきである。かかる光透過性ラミネート接着剤の例はアクリルポリマーおよびコーポリマー、変性アクリルポリマーおよびコーポリマーならびにポリエステルを含むが、これらに限定するものではない。溶剤の廃棄物および溶剤の放出に関連する問題を防止するには、これら材料の水性システムが望ましい。好ましい実施例では、光透過性ラミネート接着剤は水性アクリルポリマー分散剤である。
【００４０】
図９に示されるように、保護層２４は情報支持層１４のまわりを包み、無金属境界部１８ａ、１８ｂに沿ってサポート層１２に接着する。好ましい実施例では、図１０に最良に示されるように、保護層２４は情報支持層１４のブレークまたはクロススレッドストッパー２０ａ、２０ｂ、２０ｃにおいてサポート層１２にも接着し、層１４の封入部分（単数または複数）を化学的腐食に対して不透性とする。
【００４１】
別の実施例では、図１に最良に示されるように、サポート層１２および保護層２４はその全長に沿って形成された不連続な金属ストリップ状をした情報支持層１４ａ、１４ｂを有する。情報支持層１４ａ、１４ｂは１つの層１４ａ上の金属領域が、例えば他の層１４ｂ上のブレークまたはギャップ２０ｅ〜ｇと整列するように、光透過性ラミネート接着剤と整合する状態で共にラミネートされている。情報支持層１４ａ、１４ｂが不連続であった場合でも、金属領域は約１〜３ｍｍの範囲の長さにわたってオーバーラップする。ラミネート接着剤は腐食性および／または劣化材料が金属端部領域を通ってオーバーラップした金属領域まで毛細管作用で移動するのを防止することに留意されたい。この結果得られるセキュリティ装置１０は情報支持層１４ａ、１４ｂを化学的腐食から絶縁しながら連続的に金属被覆されたスレッドまたはストリップの外観を有する。この好ましい実施例では、接着ラミネート層を介した層の間の容量結合から導電性が得られている。
【００４２】
更に別の好ましい実施例では、図１２に最良に示されるように、セキュリティ装置１０を製造する際に２つのサポート層１２ａ、１２ｂが使用されており、各サポート層１２ａ、１２ｂはその全長に沿って形成された情報支持層１４ａ、１４ｂを有する。情報支持層１４ａ、１４ｂの各々は上記のようにレジストおよびエッチング技術を使って形成され、この結果、第１金属層３０ａ、３０ｂ、ならびに第２レジスト（すなわち透明な化学的レジスト）層１２ａ、１２ｂから構成されたインデックスの形成されたパターンが得られている。層1２ａ、１２ｂ上のインデックスパターン、すなわち金属領域の相対的配置は限定されない。この実施例では、サポート層１２ｂは情報支持層１４ａに対して保護層、すなわちバリア層としても働く。それぞれの層をラミネートする際に、保護層２４はその金属なし境界に沿うだけでなく情報支持層１４ｂのブレーク、すなわちクロススレッドストッパーにおいても接着層１２ｂに接着する。同様に、支持層１２ｂはその無金属境界部だけでなく、情報支持層１４ａのブレークまたはクロススレッドストッパーにおいてもサポート層１２ａに接着する。
【００４３】
本発明のセキュリティ装置１０は追加層またはコーティングが情報支持層１４により送られる情報および／または認証検査装置によって検出される信号の視覚的認識を妨害しないことを条件に、かかる追加層またはコーティングを含むことができる。使用する追加層またはコーティングはセキュリティ文書内またはその上にこの装置を組み込むようにする、装置１０の片側または両側に設けられる光透過性接着層およびエオシン、フルオロセイン、ホタル石、フクシン、硫酸キニーネ、硫化カルシウム、サリチル酸ネオジウム、グルコン酸サマリウム、サリチル酸イットリウムなどから成る蛍光コーティングを含む。
【００４４】
例えば図１０に示されるようなセキュリティ装置１０は真空蒸着によりアルミニウムの層のポリエステル膜の片側にコーティングすることによって製造できる。次にこのアルミニウムにレジストを所定パターンにプリントし蒸発および／または熱および／または紫外線（ＵＶ光）を加えることによりレジストを硬化する。アルミニウムコーティングされたポリエステル膜を金属除去するには、この膜を高温の水酸化ナトリウム（ＮａＯＨ）溶液に浸ける。このＮａＯＨ溶液は約５〜５０重量％のＮａＯＨ濃度で調製することが好ましく、約２５〜８０℃の温度で使用する。この処理により、硬化したレジストによって保護されていないアルミニウムの溶液が溶解する。次に、水／酸溶液またはその他のバッファ溶液によってこの膜をリンスし、基板の表面を中性化し、更にエッチングされるのを防止する。次に、ウェブを乾燥させると選択的に金属コーティングされたパターンが片側に残る。このパターンはプリント方法により塗布されたレジストのパターンに対応する。次に、光硬化性接着剤を使って金属除去された膜にポリエステル保護膜をラミネートする。
【００４５】
一旦ラミネートされた膜を製造すると、これを分割し、好ましくは幅が少なくとも０.８ｍｍ、更に好ましくは約１〜５ｍｍ、更に好ましくは６または８ｍｍまでの細いスレッドまたはストリップを提供できる。
【００４６】
本発明のセキュリティ物品はセキュリティペーパーであることが好ましく、セキュリティスレッド状であることが好ましいセキュリティ装置１０はペーパー内に全体が埋め込まれるか、またはペーパー内のウィンドーまたはアパーチャーにおいてスレッドの長さに沿って離間した間隔でペーパーの表面に一部が露出した状態で紙に部分的に埋め込まれる。
【００４７】
セキュリティスレッド１０は製紙業界で一般に使用されている技術により、製造中にセキュリティペーパー内に少なくとも一部を混入できる。例えば本発明のスレッド１０は米国特許第4,534,398号によって教示されているように、繊維が一体化しないで、柔らかい間、湿った紙の繊維内に加圧され、この結果、スレッド全体がその結果得られるペーパー内に埋め込まれる。スレッド１０はシリンダモールド製紙装置、シリンダバットマシン、または公知のタイプの同様なマシンに送り、この結果、仕上げられる紙（すなわちウィンドー状ペーパー）の本体内にスレッドを部分的に埋封できる。
【００４８】
上記のほかに、本発明のセキュリティ装置１０は製造中または製造後のいずれかにセキュリティペーパーの表面に取り付けてもよい。装置１０の取り付けは、装置１０の表面に感圧性接着剤を塗布し、装置１０をペーパーの表面にプレスする技術、および熱活性接着剤を装置１０の表面に塗布し、熱転写技術を使って装置１０を転写の表面に張り付ける技術を含む多数の公知の技術によって行うことができる。
【００４９】
上記のように、セキュリティ装置１０の耐久性は銀行券および同等品のようなホストセキュリティ物品の耐久性に一致するか、またはこれを超える。実際に、セキュリティペーパー内に一部が埋め込まれた金属コーティングされた回折情報支持層１４を使用するセキュリティスレッド状をしたセキュリティ装置１０を含むテストサンプルは、多数の異なる耐久性試験を満たした。より詳細には、繰り返し洗濯試験では、テストサンプル内の層１４の金属の約９８％が無傷のままであった。１／２時間の間、希釈していないエチルアセテートに、２４時間の間、希釈していないアセトンに、２４時間の間、５％のヒポクロライトナトリウムに、２４時間の間、２％の水酸化ナトリウムに、１／２時間の間、希釈していないポリクロロエチレンに、１／２時間の間、沸騰水に、１／２時間の間、９５℃の温度で２％の生物学的洗剤に、または１／２時間の間、９５℃の温度で０.５％の工業用洗浄パウダー＋１％の炭酸ナトリウム（Ｎａ２ＣＯ３）にそれぞれテストサンプルを浸漬する、耐化学薬品試験を行ったところ、１００％の金属が無傷のままであった。テストサンプルに機械的検査を行っても同様な結果が得られた。例えばテストサンプルに対してＩＧＴクランプリング（乾式）８倍およびＩＧＴクランプリング（湿式）８倍を施したときにセキュリティ装置１０にしわが観察されたが、金属が失われることはなかった。同様に、テストサンプルに対してターベルデュアルアブレーザー（１０回転）を施したところ、情報支持層１４の表面無光沢性が観察されたが、金属が失われることはなかった。最後に、テストサンプルに対してグラミスキー屈曲検査（２０００回）を行ったが、外観または金属成分の変化はなかった。
【００５０】
以上で本発明の種々の実施例について説明したが、これら実施例は単なる例として示したものであり、発明を制限するものではないと理解すべきである。従って、本発明の範囲は実施例のいずれによっても制限されるものではない。
【図面の簡単な説明】
【００５１】
【図１】本発明の耐久性のあるセキュリティ装置のサポート層の表面に形成された情報支持層の実施例の平面図である。
【図２】本発明の耐久性のあるセキュリティ装置のサポート層の表面に形成された情報支持層の実施例の平面図である。
【図３】本発明の耐久性のあるセキュリティ装置のサポート層の表面に形成された情報支持層の実施例の平面図である。
【図４】本発明の耐久性のあるセキュリティ装置のサポート層の表面に形成された情報支持層の実施例の平面図である。
【図５】本発明の耐久性のあるセキュリティ装置のサポート層の表面に形成された情報支持層の実施例の平面図である。
【図６】本発明の耐久性のあるセキュリティ装置のサポート層の表面に形成された情報支持層の実施例の平面図である。
【図７】本発明の耐久性のあるセキュリティ装置のサポート層の表面に形成された情報支持層の実施例の平面図である。
【図８】本発明の耐久性のあるセキュリティ装置のサポート層の表面に形成された情報支持層の実施例の平面図である。
【図９】本発明の耐久性のあるセキュリティ装置の一実施例の横断面図である。
【図１０】情報支持層がセキュリティ装置の全長にわたって延びる不連続な層となっている、本発明の耐久性のあるセキュリティ装置の別の実施例の側横断面図である。
【図１１】２つの整合した不連続な情報支持層がセキュリティ装置の全長にわたって延びる本発明の更に別の情報の側横断面図である。
【図１２】本発明の耐久性のあるセキュリティ装置を製造する際に、２つのサポート層が使用されている、本発明の更に別の実施例の分解側横断面図である。
【符号の説明】
【００５２】
１０    セキュリティ装置
１２    サポート層
１４    情報支持層
１６    キャラクター
１８ａ、１８ｂ    無金属境界部
２０ａ、２０ｂ    ブレーク
２２    無金属周辺部
２４    保護層
２６    金属キャラクター
２８    金属ブロック
【図１】
2005537157.tif 000003
【図２】
2005537157.tif 000004
【図３】
2005537157.tif 000005
【図４】
2005537157.tif 000006
【図５】
2005537157.tif 000007
【図６】
2005537157.tif 000008
【図７】
2005537157.tif 000009
【図８】
2005537157.tif 000010
【図９】
2005537157.tif 000011
【図１０】
2005537157.tif 000012
【図１１】
2005537157.tif 000013
【図１２】
2005537157.tif 000014
【国際調査報告】
2005537157.tif 000015
2005537157.tif 000016